Matériau comprenant un substrat transparent revêtu d’un revêtement fonctionnel comportant successivement à partir du substrat une alternance de trois couches métalliques fonctionnelles à base d’argent dénommées en partant du substrat première, deuxième et troisième couches fonctionnelles, et de quatre revêtements diélectriques dénommés en partant du substrat Di1, Di2, Di3 et Di4 qui ont chacun une épaisseur optique Eo1, Eo2, Eo3 et Eo4, chaque revêtement diélectrique comportant au moins une couche diélectrique, de manière à ce que chaque couche métallique fonctionnelle soit disposée entre deux revêtements diélectriques, caractérisé en ce que : - le rapport de l’épaisseur de la première couche métallique fonctionnelle sur l’épaisseur de la troisième couche métallique fonctionnelle Ag1/Ag3 est supérieur 1,05 et/ou le rapport de l’épaisseur de la deuxième couche métallique fonctionnelle sur l’épaisseur de la troisième couche métallique fonctionnelle Ag2/Ag3 est supérieur 1,05 et - le rapport des épaisseurs optiques Eo2/Eo3 est supérieur à 1,00. Matériau selon la revendication 1 caractérisé en ce que le rapport des épaisseurs optiques Eo2/Eo3 est supérieur à 1,10. Matériau selon l’une quelconque des revendications précédentes caractérisé en ce que : - la première couche métallique fonctionnelle à base d’argent présente une épaisseur comprise entre 6 et 15 nm, et/ou - la deuxième couche métallique fonctionnelle à base d’argent présente une épaisseur comprise entre 6 et 16 nm, et/ou - la troisième couche métallique fonctionnelle à base d’argent présente une épaisseur comprise entre 6 et 15 nm. 4. Matériau selon l’une quelconque des revendications précédentes caractérisé en ce que : - le revêtement diélectrique Di1 a une épaisseur optique Eo1 comprise entre 50 et 90 nm, - le revêtement diélectrique Di2 a une épaisseur optique Eo2 comprise entre 120 et 190 nm, - le revêtement diélectrique Di3 a une épaisseur optique Eo3 comprise entre 110 et 160 nm, - le revêtement diélectrique Di4 a une épaisseur optique Eo4 comprise entre 60 et 100 nm. 5. Matériau selon la revendication précédente caractérisé en ce que : - le rapport des épaisseurs optiques Eo2/Eo1 est supérieur à 1,5 et inférieur à 3,0, - le rapport des épaisseurs optiques Eo2/Eo4 est supérieur à 1,5 et inférieur à 3,0, - le rapport des épaisseurs optiques Eo1/Eo3 est supérieur à 0,30 et inférieur à 0,80, - le rapport des épaisseurs optiques Eo1/Eo4 est supérieur à 0,80 et inférieur à 1,00. Matériau selon l’une quelconque des revendications précédentes caractérisé en ce que chaque revêtement diélectrique comprend une couche comprenant du silicium choisie parmi les couches à base de nitrure de silicium. Matériau selon l’une quelconque des revendications précédentes caractérisé en ce que la somme des épaisseurs physiques de toutes les couches comprenant du silicium dans chaque revêtement diélectrique est supérieure 25 % de l’épaisseur totale du revêtement diélectrique. Matériau selon l’une quelconque des revendications précédentes caractérisé en ce que chaque revêtement diélectrique situé en dessous d’une couche fonctionnelle comprend une couche à base d’oxyde de zinc située en dessous, au contact ou séparée par une couche de blocage, de la couche fonctionnelle. 9. Matériau selon l’une quelconque des revendications précédentes caractérisé en ce que chaque revêtement diélectrique situé au-dessus d’une couche fonctionnelle comprend une couche à base d’oxyde de zinc située au-dessus, au contact ou séparée par une couche de blocage, de la couche fonctionnelle. 10. Matériau selon l’une quelconque des revendications précédentes caractérisé en ce que chaque revêtement diélectrique situé en dessous d’une couche fonctionnelle comprend une couche à base d’oxyde de zinc et d’étain située au-dessous et au contact d’une couche à base d’oxyde de zinc. 11. Vitrage comprenant au moins un matériau selon l’une quelconque des revendications précédentes caractérisé en qu'il est sous forme de vitrage monolithique, feuilleté ou multiple, en particulier double vitrage ou triple vitrage. 3Vitrage feuilleté comprenant le matériau selon l’une quelconque des revendications précédentes et au moins un second substrat, le matériau et le second substrat sont liés entre eux par l’intermédiaire d’un intercalaire de feuilletage. 4Vitrage feuilleté selon la revendication précédente caractérisé en ce qu’il comporte une face 1 située à l'extérieur du bâtiment ou du véhicule qu’il équipe, des faces 2 et 3 au contact de l’intercalaire de feuilletage et une face 4 à l'intérieur du bâtiment ou du véhicule, le revêtement fonctionnel est positionné en face 2 ou 3. Vitrage feuilleté selon la revendication 13 ou 14 caractérisé en ce qu’il présente : - une transmission lumineuse supérieure à 70 %, de préférence supérieure à 75 %, et/ou - une transmission énergétique totale inférieure à 50 %, de préférence inférieure à 48,5% et/ou - une réflexion lumineuse extérieur inférieure à 15 %.